(57)【特許請求の範囲】
【請求項１】
部材の菌と接触する表面に、無数のディンプル状の微小凹部であって、その凹凸ピッチの最大値が７．３μｍ以下であり最小値が０．４μｍ以上であり、その凹部の深さの最大値が１．０μｍ以下であり最小値が０．０４μｍ以上である微小凹部を、ショット材を投射する投射処理により形成することで、部材の当該表面に抗菌作用を持たせることを特徴とする抗菌表面処理方法。
【請求項２】
ショット材を投射する投射処理により無数に形成されるディンプル状の微小凹部であって、その凹凸ピッチの最大値が７．３μｍ以下であり最小値が０．４μｍ以上であり、その凹部の深さの最大値が１．０μｍ以下であり最小値が０．０４μｍ以上である微小凹部を有する部材の菌と接触する表面を備えることで、部材の当該表面に抗菌作用を持たせたことを特徴とする抗菌部材。
【発明の詳細な説明】
【技術分野】
【０００１】
本発明は、部材に対して微小凹部を無数にランダムに形成する処理を行うことで部材表面に抗菌作用或いは菌増殖抑制作用（抗菌効果或いは菌増殖抑制効果）を付与する技術に関する。
【背景技術】
【０００２】
従来、小麦粉、コーンスターチ、片栗粉、抹茶パウダー、ココアパウダー、粉糖、カレー粉などの食用粉体や医薬品粉体（粉末薬）などの粉体は、フルイによる分別（或いは分級）の対象とされたり、ホッパーなどの収容容器やシューターやコンベアーなどの搬送部品を用いて取り扱われる。
【０００３】
これら粉体はふるいや収容容器や搬送部品などの部材表面へ付着して成長し、比較的大きな塊等となって排出不良（ホッパー）を招いたり、目詰り（フルイ）を招くといったトラブルが発生し、生産効率の低下や不良品増加の一因となっている。
【０００４】
このようなことから、本発明者等は、種々の研究・実験を繰り返し、その結果に基づいて、本願出願人等は、特許文献２において、微粒子ピーニング処理（ＷＰＣ処理）を施すことにより、粉体と接触する部材（以下、粉体接触部材とも称する）の表面に微小凹部（微小ディンプル）を複数形成することで、粉体の付着を抑制することができる技術を提案した。
【先行技術文献】
【特許文献】
【０００５】
【特許文献１】特開平０６−２７３３１８号公報
【特許文献２】特許第６４１６１５１号明細書
【発明の概要】
【発明が解決しようとする課題】
【０００６】
ここで、本願出願人等は、ディンプル状の微小凹凸を形成することによる表面改質技術の様々な分野への適用の可能性を探るべく、処理対象と接触する部材（処理対象接触部材）の表面に微小凹凸を無数に形成することによる作用効果を様々な分野で確認するといったアプローチを種々行っているが、その過程において、本発明者等は、これまで知られていなかった新たな知見を得た。
【０００７】
なお、これまでに、ディンプル状の微小凹部を複数（無数）に形成することによる効果として知られていた効果は、粉体や粘着物の付着抑制、摺動部に微小凹凸を無数に形成することでオイル溜まりとして機能させて摺動抵抗の低減・摩耗抑制などの効果であり、今回発見した効果はこれらからは予測不能な全く別異の効果である。
【０００８】
その知見とは、部材の表面に、ディンプル状の微小凹部を無数に（複数）ランダムに形成すると、抗菌（或いは滅菌、殺菌）効果を生じさせることができるというものである。
【０００９】
本発明は、上述したような実情に鑑みなされたもので、部材の表面にディンプル状の微小凹部を複数（無数に）形成することで、部材の表面に抗菌（或いは滅菌、殺菌）効果を持たせることができる抗菌表面処理方法、及び抗菌（或いは滅菌、殺菌）効果を有する抗菌部材を提供することを目的とする。
【課題を解決するための手段】
【００１０】
このため、本発明に係る抗菌表面処理方法は、
部材の菌と接触する表面に、無数のディンプル状の微小凹部であって、その凹凸ピッチの最大値が７．３μｍ以下であり最小値が０．４μｍ以上であり、その凹部の深さの最大値が１．０μｍ以下であり最小値が０．０４μｍ以上である微小凹部を、ショット材を投射する投射処理により形成することで、部材の当該表面に抗菌作用を持たせることを特徴とする。
【００１５】
また、本発明に係る抗菌部材は、
ショット材を投射する投射処理により無数に形成されるディンプル状の微小凹部であって、その凹凸ピッチの最大値が７．３μｍ以下であり最小値が０．４μｍ以上であり、その凹部の深さの最大値が１．０μｍ以下であり最小値が０．０４μｍ以上である微小凹部を有する部材の菌と接触する表面を備えることで、部材の当該表面に抗菌作用を持たせたことを特徴とする。
【発明の効果】
【００２０】
本発明によれば、部材の表面にディンプル状の微小凹部を複数（無数）に形成することで、部材の表面に抗菌（或いは滅菌、殺菌）効果を持たせることができる抗菌表面処理方法、及び抗菌（或いは滅菌、殺菌）効果を有する抗菌部材を提供することができる。
【図面の簡単な説明】
【００２１】
【図１】本発明の一実施の形態に係る部材の表面にディンプル状の微小凹部を無数に形成する処理内容の違いによる抗菌特性（抗菌効果の有無）を示す一覧表である。
【図２】同上実施の形態に係る抗菌試験に供した試料（１）の表面の３Ｄ画像及び表面粗さを示す図である。
【図３】同上実施の形態に係る抗菌試験に供した試料（２）の表面の３Ｄ画像及び表面粗さを示す図である。
【図４】同上実施の形態に係る抗菌試験に供した試料（３）の表面の３Ｄ画像及び表面粗さを示す図である。
【図５】同上実施の形態に係る抗菌試験に供した試料（４）の表面の３Ｄ画像及び表面粗さを示す図である。
【図６】（Ａ）は同上抗菌試験試料に供した試料（１）〜（５）の平均凹凸ピッチ（凸部の間隔）と抗菌活性値（抗菌効果）を示す一覧表であり、（Ｂ）は横軸を平均凹凸ピッチ（凸部の間隔）とし縦軸を抗菌活性値（Ｒ）として示した図である。
【図７】（Ａ）は試料（２）の凹凸ピッチ（凸部の間隔）の測定データ（表面形状データ）の一例を示す図であり、（Ｂ）は試料（３）の凹凸ピッチ（凸部の間隔）の測定データ（表面形状データ）の一例を示す図である。
【図８】（Ａ）は試料（４）の凹凸ピッチ（凸部の間隔）の測定データ（表面形状データ）の一例を示す図であり、（Ｂ）は試料（５）の凹凸ピッチ（凸部の間隔）の測定データ（表面形状データ）の一例を示す図である。
【図９】同上抗菌試験試料に供した試料（２）〜（５）の実測凹部（凸部）ピッチと実測凹部深さと面粗さの一例を示す一覧表である。
【図１０】同上抗菌試験試料に供した試料（１）、（３）、（４）の微小凹部（凸部）のピッチ、深さ、菌繁殖試験結果（抗菌試験結果）を示す一覧表である。
【図１１】同上抗菌試験試料に供した試料（１）〜（５）を表面処理した際のショット材粒径と抗菌活性値と抗菌効果を示す一覧表である。
【発明を実施するための形態】
【００２２】
以下、本発明に係る一実施の形態を、添付の図面を参照しつつ説明する。なお、以下で説明する実施の形態により、本発明が限定されるものではない。
【００２３】
上述したように、本願出願人等は、ディンプル（くぼみ、略凹球面）状の微小凹部を形成することによる表面改質技術の様々な分野への適用の可能性を探るべく、処理対象と接触する部材（処理対象接触部材）の表面に微小凹部を無数に形成することによる作用効果を様々な分野で確認するといったアプローチを種々行っているが、そのようなアプローチの過程において、本発明者等は、従来知られていなかった新たな知見を得た。
【００２４】
なお、本実施の形態において、部材は、処理対象が接触する部材（処理対象接触部材）（例えば、保管、収容、運搬、滑落、ふるい、撹拌器具、調理用ボール、調理用器具、手術用器具、医療用器具などを含む各種の処理の対象となるものに接触する部材）に限定されるものではなく、抗菌等を目的とする部材（抗菌部材）に適用可能である。
【００２５】
具体的には、前記アプローチの過程において、ディンプル状の微小凹部を表面に無数に形成した部材（試験片）を、抗菌力評価試験（日本工業規格ＪＩＳ  Ｚ  ２８０１：２０１０）に供してみたところ、微小凹部を表面に無数に形成した部材（試料或いは試験片）には、高い抗菌作用（或いは滅菌作用、殺菌作用）があるという知見を得た。
かかる知見は、ディンプル状の微小凹部を無数に表面に形成した部材に関して、従来知られていない作用効果であり、上述したように、これまでの知見からは予測不能な作用効果である。
【００２６】
なお、 試験は、地方独立法人神奈川県立産業技術総合研究所にて実施した。
試験方法は、表面処理（表面テクスチャ）の異なる試料（試験片）について、フィルム密着法による抗菌力評価試験を行った。
【００２７】
試験条件は、以下に示す通りである。 
試験菌株：Ｅｓｃｈｅｒｉｃｈｉａ ｃｏｌｉ  ＮＢＲＣ３９７２株
接種菌液濃度：３．３×１０５  ＣＦＵ／ｍＬ
菌液接種量：０．４ｍＬ
試験面積：４０×４０ｍｍ角
被覆フィルム：エスクリニカパックＬ、積水化学工業(株)製
試験温度：３５°Ｃ 
試験時間：８時間 
生菌数測定には大腸菌群用微生物培地シート(ＪＮＣ（株)製)を用いた。 
生菌数測定は、試料を滅菌生理食塩水９．６ｍＬで洗い、この洗い出した液中の生菌数濃度を測定することで行った。
【００２８】
その結果、図１に示すように、試料（１）「ＳＵＳ３０４  ♯４００  未処理」は、Ｎｏ．１〜Ｎｏ．３のロットにおいて、大腸菌の生菌数濃度（ＣＦＵ／ｍＬ）が、４．０×１０３〜１．７×１０４の範囲となっている。なお、「ＳＵＳ３０４  ♯４００  未処理」は、ＳＵＳ３０４からなるステンレス製の板材の表面をＰ４００番バフにより研磨仕上げしたもので、その表面は、図２に示すように、鏡面に近い光沢があり、若干の筋状の溝が観察される。参考までに、面粗さＲａ＝０．０３１μｍ、面粗さＲｚ＝０．３６４μｍ程度の表面である。また、ディンプル状の微小凹部ではないが、筋（筋状溝）のピッチは、図１０に示すように、約０．４〜０．８μｍで、深さが約０．０５μｍ程度である。
後述する試料（２）〜（５）は、この試料（１）に対して各種の表面処理を施したものである。
【００２９】
なお、後述するものを含めて、本実施の形態における３Ｄ画像、面粗さＲａ及び面粗さＲｚの測定値は、実際の面性状計測データからのものであり、ＫＥＹＥＮＣＥ社製の形状測定レーザーマイクロスコープＶＫ−Ｘ１００を用いて取得した。
【００３０】
試料（２）「ＳＵＳ３０４  ♯４００  ＭＷ」は、図１に示すように、Ｎｏ．４〜Ｎｏ．６のロットにおいて、大腸菌の生菌数濃度（ＣＦＵ／ｍＬ）が、３．７×１０１〜４．０×１０２の範囲であり、試料（１）に対して低減されている（大腸菌に対して抗菌効果がある）。
なお、「ＳＵＳ３０４  ♯４００  ＭＷ」は、試料（１）に対してディンプル状の微小凹部を形成する表面処理（マイクロディンプル処理）を施したもので、ＳＵＳ３０４からなるステンレス製の板材の表面に、（株）不二製作所製の研磨材ＦＧＢ（フジガラスビーズ）の粒番号４００（中心粒径が、≦５３μｍ）のメディア（ショット材）を１／数（例えば０．３）ＭＰａ程度の圧縮空気と共に投射する投射処理（投射加工）を施している。このような投射加工を行う微小凹凸形成処理（マイクロディンプル処理）を、ここではＭＷと称する。
なお、この処理後の表面は、図３に示すように、比較的大きめのディンプル状の凹部が無数にランダムに形成されている。参考までに、面粗さＲａ＝０．２６３μｍ、面粗さＲｚ＝２．２８５μｍ程度の表面である。
【００３１】
試料（３）「ＳＵＳ３０４  ♯４００  Ｐ４３」は、図１に示すように、Ｎｏ．７〜Ｎｏ．９のロットにおいて、大腸菌の生菌数濃度（ＣＦＵ／ｍＬ）が、すべて１より小さい値（＜１）であり、大腸菌が滅菌或いは殺菌されている。
【００３２】
なお、試料（３）「ＳＵＳ３０４  ♯４００  Ｐ４３」は、試料（１）に対してディンプル状の微小凹部を形成する表面処理（マイクロディンプル処理）を施したもので、まず最初に、例えば、１種類目のメディア（商品名「フジランダム(カーボランダム)」、粒番号Ｃ♯４００（最大粒子径７５μｍ以下、累積高さ５０％点の粒子径３０．０±２．０μｍ）のＳｉＣ（炭化珪素））を１／数（例えば０．３）ＭＰａ程度の圧縮空気と共に噴射ノズルから噴射し、被加工面（試料の表面、部材の表面）に投射処理（以下、投射加工とも称する）を行う。
次に、例えば、２種類目のメディア（商品名「フジランダム(カーボランダム)」、粒番号Ｃ♯３０００（最大粒子径１３μｍ以下、累積高さ５０％点の粒子径４．０±０．５μｍ）のＳｉＣ（炭化珪素））を、１／数（例えば０．４）ＭＰａ程度の圧縮空気と共に被加工面に投射処理（投射加工）を行った。
上述した仕様の異なるメディアを二段階に分けて投射加工を行う微小凹凸形成処理（マイクロディンプル処理）を、ここではＰ４３と称する。
なお、試料（３）は、図４に示すように、表面に、ディンプル状の微小凹部が無数にランダムに形成されている。参考までに、面粗さＲａ＝０．２５２μｍ、面粗さＲｚ＝３．２３８μｍ程度の表面である。
【００３３】
ここで、従来は、微粒子状のメディア（ショット材）を投射してディンプル状の微小凹部を形成する投射加工では、面粗さＲａ＝０．２５２μｍ、面粗さＲｚ＝３．２３８μｍ程度の微小凹部（試料（３）の凹凸ピッチ（隣接する凸部の間隔）の範囲が１．７〜７．３μｍ程度、凹部深さの範囲が０．２〜１．０μｍ程度）を形成することは難しかったが、本発明者等の実験、研究等を通じて、仕様の異なるメディア（ショット材）を二段階に分けて投射加工を行うことで、ステンレス材などであっても非常に小さなディンプル状の微小凹部を無数にランダムに形成することができるようになった。
【００３４】
試料（４）「ＳＵＳ３０４  ♯４００  ＰＴ１」は、図１に示すように、Ｎｏ．１０〜Ｎｏ．１２のロットにおいて、試料（３）同様、大腸菌の生菌数濃度（ＣＦＵ／ｍＬ）が、すべて１より小さい値（＜１）であり、大腸菌が滅菌或いは殺菌されている。
【００３５】
なお、試料（４）「ＳＵＳ３０４  ♯４００  ＰＴ１」は、試料（１）に対してディンプル状の微小凹部を形成する表面処理（マイクロディンプル処理）を施したもので、具体的には、新日本金属（株）製のタングステンカーバイド粉、記号ＷＣ−１０（粒度：０．７０〜１．１９μｍ）を、１／数（例えば０．４）ＭＰａ程度の圧縮空気と共に噴射ノズルから噴射し、被加工面に投射加工を行った。
このような投射加工を行う微小凹凸形成処理（マイクロディンプル処理）を、ここではＰＴ１と称する。
なお、試料（４）は、図５に示すように、表面に、ディンプル状の微小凹部が無数にランダムに形成されている。参考までに、面粗さＲａ＝０．０４２μｍ、面粗さＲｚ＝０．６８９μｍ程度の表面である。
【００３６】
ここで、従来は、微粒子状のメディア（ショット材）を投射してディンプル状の微小凹部を形成する投射加工では、面粗さＲａ＝０．０４２μｍ、面粗さＲｚ＝０．６８９μｍ程度の微小凹部（試料（４）の凹凸ピッチ（隣接する凸部の間隔）の範囲が０．４〜１．０μｍ程度、凹部深さの範囲が０．０４〜０．１７μｍ程度）を形成することはできなかったが、本発明者等の実験、研究等を通じて、タングステンカーバイド程度以上の比重の大きなメディア（ショット材）を用いることで、ステンレス材などであっても非常に小さなディンプル状の微小凹部を無数にランダムに形成することができるようになった。
【００３７】
試料（５）「ＳＵＳ３０４  ♯４００  ＷＳ」は、図１に示すように、Ｎｏ．１３〜Ｎｏ．１５のロットにおいて、大腸菌の生菌数濃度（ＣＦＵ／ｍＬ）が、１．０×１０２〜８．９×１０２の範囲であり、試料（１）に対して低減されている（大腸菌に対して抗菌効果がある）。
なお、「ＳＵＳ３０４  ♯４００  ＷＳ」は、試料（１）に対してディンプル状の微小凹部を形成する表面処理（マイクロディンプル処理）を施したもので、具体的には、ＩＫＫショット株式会社製の一般研掃用（for hard blasting）のショット（スチールショット）ＴＳＨ−６０を投射圧力１／数（例えば０．０４程度）ＭＰａで投射したのち、＃２００００のダイヤモンド粉を投射圧力１／数（例えば０．２程度）ＭＰａで投射する処理を施した。
＃２００００のダイヤモンド粉としては、例えば、砥粒研磨用のメディア、すなわち、担持体としての弾性体（所謂ゴム）に、粒径０．５〜１．０μｍのダイヤモンドを練り込んだもので、加工面に向けて噴射して衝突したときに弾性体であるゴムが変形することで硬いダイヤモンド粉が相手材表面にめりこんで微細な凹部を形成することができるといったメディアを利用することができる。
このような投射加工を行う微小凹凸形成処理（マイクロディンプル処理）を、ここではＷＳと称する。
【００３８】
試料（６）「ＳＵＳ３０４  ♯７００  未処理」（従来品）は、Ｎｏ．１６〜Ｎｏ．１８のロットにおいて、大腸菌の生菌数濃度（ＣＦＵ／ｍＬ）が、５．１×１０３〜９．１×１０３の範囲となっていて、試料（１）の場合と同程度の結果となっている。
なお、「ＳＵＳ３０４  ♯７００  未処理」は、ＳＵＳ３０４からなるステンレス製の板材の表面をＰ７００番バフにより研磨仕上げしたもので、その表面は、高度の反射率を持つ準鏡面仕上げである（筋状の研磨目が多少残っている）。
後述する試料（７）〜（１０）は、この試料（６）に対して各種の表面処理を施したものである。
【００３９】
試料（７）「ＳＵＳ３０４  ♯７００  ＭＷ」は、図１に示すように、Ｎｏ．１９〜Ｎｏ．２１のロットにおいて、大腸菌の生菌数濃度（ＣＦＵ／ｍＬ）が、３．２×１０２〜３．７×１０２の範囲であり、試料（１）及び試料（６）に対して低減されている（大腸菌に対して抗菌効果がある）。
なお、試料（７）「ＳＵＳ３０４  ♯７００  ＭＷ」は、試料（６）に対して上記ＭＷ処理を施した試料である。
【００４０】
試料（８）「ＳＵＳ３０４  ♯７００  Ｐ４３」は、図１に示すように、Ｎｏ．２２〜Ｎｏ．２４のロットにおいて、大腸菌の生菌数濃度（ＣＦＵ／ｍＬ）が、１より小さい値（＜１）〜１．５×１０２の範囲であり、大腸菌が滅菌或いは殺菌されている。
なお、試料（８）「ＳＵＳ３０４  ♯７００  Ｐ４３」は、試料（６）に対して、上記Ｐ４３処理の微小凹凸形成処理（マイクロディンプル処理）を施した試料である。
【００４１】
試料（９）「ＳＵＳ３０４  ♯７００  ＰＴ１」は、Ｎｏ．２５〜Ｎｏ．２７のロットにおいて、大腸菌の生菌数濃度（ＣＦＵ／ｍＬ）が、１より小さい値（＜１）〜１．８×１０１の範囲であり、大腸菌が滅菌或いは殺菌されている。
なお、試料（９）「ＳＵＳ３０４  ♯７００  ＰＴ１」は、試料（６）に対して、上記ＰＴ１の微小凹凸形成処理（マイクロディンプル処理）を施した試料である。
【００４２】
試料（１０）「ＳＵＳ３０４  ♯７００  ＷＳ」は、Ｎｏ．１３〜Ｎｏ．１５のロットにおいて、大腸菌の生菌数濃度（ＣＦＵ／ｍＬ）が、９．１×１０１〜２．４×１０２の範囲であり、試料（１）に対して低減されている（大腸菌に対して抗菌効果がある）。
なお、試料（１０）「ＳＵＳ３０４  ♯７００  ＷＳ」は、試料（６）に対して上記ＷＳ処理を施した試料である。
【００４３】
ここにおいて、上記の実験結果を整理すると、図６に示すような特性が得られた。
図６（Ａ）に示した表は、実施例としてＳＵＳ３０４ ＃４００に各マイクロディンプル処理を施した試料（試験片）の平均凹凸ピッチ（隣接する凸部の間隔）（μｍ）と抗菌活性値を表している。
【００４４】
抗菌活性値（Ｒ）は、以下の計算式にて得られる（ＪＩＳにて規定されている）。
Ｒ＝（Ｕｔ−Ｕ０）−（Ａｔ−Ｕ０）＝Ｕｔ−Ａｔ
Ｒ：抗菌活性値
Ｕ０：無加工試験片の接種直後の生菌数（生きている菌の数）の対数値
Ｕｔ：無加工試験片の２４時間後の生菌数の対数値の平均値（但し、今回は２４時間後ではなく８時間後で計算）
Ａｔ：表面処理加工済み試験片の２４時間後の生菌数の対数値の平均値（但し、今回は２４時間後ではなく８時間後で計算）
無加工試験片は図１の試料（１）に相当し、表面処理加工済み試験片は上記試料（２）から（５）に相当する。
【００４５】
ＪＩＳでは「抗菌活性値（Ｒ）が２．０以上（９９％以上の死滅率）で抗菌効果があると規定」されており、上述した実験結果では、試料（３）「ＳＵＳ３０４  ♯４００  Ｐ４３」と、試料（４）「ＳＵＳ３０４  ♯４００  ＰＴ１」の２つに抗菌効果があると定義できる。
【００４６】
しかしながら、試料（２）「ＳＵＳ３０４  ♯４００  ＭＷ」、試料（５）「ＳＵＳ３０４  ♯４００  ＷＳ」については、抗菌活性値（Ｒ）が２未満となるが、図６（Ｂ）の縦軸に設定されている抗菌活性値（Ｒ）が０の時がいわゆる未処理の試験片（試料（１））の状態であり、その「０の時＝未処理」の場合と比較すると、試料（２）「ＳＵＳ３０４  ♯４００  ＭＷ」、試料（５）「ＳＵＳ３０４  ♯４００  ＷＳ」についてもある程度の抗菌効果が見込まれるものと考えられる。
【００４７】
すなわち、本実施の形態によれば、図３、図４、図５等で示したように、マイクロディンプル処理により、部材の表面に、ディンプル（くぼみ、略凹球面）状に削られた微小凹部を無数にランダムに形成することで、その表面に、抗菌或いは滅菌、殺菌効果（作用）を生じさせることができる。
【００４８】
なお、試料（２）「ＳＵＳ３０４  ♯４００  ＭＷ」の微小凹部の凹凸ピッチ（凸部の間隔）を観察した表面形状データを図７（Ａ）に示す。図９に示すように、試料（２）の凹凸ピッチ（凸部の間隔）範囲（μｍ）は２０〜３５μｍ程度であり，その平均凹凸ピッチ（凸部の間隔）は２５．７μｍ程度となる。また、凹部深さ範囲は０．６〜０．９μｍ程度であり，その平均凹部深さは０．７７μｍ程度となる。
【００４９】
また、試料（３）「ＳＵＳ３０４  ♯４００  Ｐ４３」の微小凹部の凹凸ピッチを観察した表面形状データを図７（Ｂ）に示す。図９に示すように、試料（３）の凹凸ピッチ（凸部の間隔）範囲（μｍ）は１．７〜７．３μｍ程度であり，その平均凹凸ピッチ（凸部の間隔）は３．５６μｍ程度となる。また、凹部深さ範囲は０．２〜１．０μｍ程度であり、その平均凹部深さは０．５１μｍ程度となる。
なお、図１０に示すように、実測した微小凹凸の凸部の間隔は、約１．７〜７．３μｍ程度の範囲にあり、凹部深さは約０．２〜１．０μｍ程度の範囲にあった。
【００５０】
また、試料（４）「ＳＵＳ３０４  ♯４００  ＰＴ１」の微小凹部の凹凸ピッチを観察した表面形状データを図８（Ａ）に示す。図９に示すように、試料（４）の凹凸ピッチ（凸部の間隔）範囲（μｍ）は０．４〜１．０μｍ程度であり，その平均凹凸ピッチ（凸部の間隔）は０．７２μｍ程度となる。また、凹部深さ範囲は０．０４〜０．１７μｍ程度であり、その平均凹部深さは０．１０μｍ程度となる。
なお、図１０に示すように、実測した微小凹凸の凸部の間隔は、約０．４〜１．０μｍ程度の範囲にあり、深さは約０．０４〜０．１７μｍ程度の範囲にあった。
【００５１】
また、試料（５）「ＳＵＳ３０４  ♯４００  ＷＳ」の微小凹部の凹凸ピッチを観察した表面形状データを図８（Ｂ）に示す。図９に示すように、試料（５）の凹凸ピッチ（凸部の間隔）範囲（μｍ）は８１〜１８３μｍ程度であり，その平均凹凸ピッチ（凸部の間隔）は１２４．４μｍ程度となる。また、凹部深さ範囲は１．５〜４．６μｍ程度であり、その平均凹部深さは３．１０μｍ程度となる。
【００５２】
ところで、試料（１）と、試料（３）、（４）などは、凹凸ピッチ（凸部或いは凹部の間隔）や深さはそれほど変わらないが、試料（３）、（４）には、大腸菌に対して極めて顕著な抗菌或いは滅菌、殺菌効果がある。
【００５３】
これは、詳細な解析が待たれるところではあるが、マイクロディンプル処理により形成されるディンプル状の微小凹部は、試料（１）のようにステンレス製の部材（試料）の表面に研削やラッピング等により形成される凹部（底部が筋状に連続して延びている凹部（筋、溝））とは異なり、噴射されたメディア（ショット材粒子）により部材表面がディンプル状に削られたそれぞれの凹部が、周囲の凸部により仕切られる（区切られる、画成される）ことで隣接する凹部同士が独立的に無数にランダムに形成されることが、理由のひとつであると考えられる。
【００５４】
すなわち、大腸菌のサイズは、東京都健康安全研究センターの提供データによると、大腸菌（Ｏ１５７、Ｏ１１１など）の細菌の大きさは、１．１〜１．５μｍ（よこ寸法）×２．０〜６．０μｍ（長さ）程度であり、大腸菌が、マイクロディンプル処理により形成される微小凹部にはまってしまったり、凸部に乗り上げてしまうことで、大腸菌が移動・運動を自由に行えなくなって死滅したり、そのような移動・運動が規制された状態で比較的長く伸びる鞭毛が回転運動して自己損傷して死滅してしまうことなどにより、抗菌効果（作用が）生じるなどと予測することができる。
【００５５】
なお、サルモネラ菌は、その大きさは０．７〜１．５μｍ（よこ寸法）×２．０〜５．  ０μｍ（長さ）であり、このような似たようなサイズの細菌に対しても、大腸菌と同様に、本実施の形態に係るマイクロディンプル処理によりその表面に微小凹凸を無数に形成した部材には抗菌或いは滅菌、殺菌効果があるものと考えられる。
【００５６】
すなわち、本実施の形態に係るマイクロディンプル処理によりその表面にディンプル状の微小凹部を無数に形成した抗菌部材は、「鞭毛を持ったグラム陰性菌である、大腸菌、サルモネラ菌等の一般細菌」に適用可能である考えられる。
【００５７】
このように、本実施の形態によれば、ステンレス製の部材の表面に、筋状に延びている凹部（筋、溝）ではなく、マイクロディンプル処理により、凹部の底部が周囲の隣接する凹部の底部と凸部を介して画成されていてそれぞれが独立的に形成されている微小凹部を無数にランダムに形成することで、大腸菌等の細菌に対して抗菌或いは滅菌、殺菌効果（或いは菌増殖抑制効果）を生じさせることができる。
【００５８】
すなわち、本実施の形態によれば、マイクロディンプル処理により、部材の表面にディンプル状の微小凹部を複数（無数）に形成することで、部材の表面に抗菌（或いは滅菌、殺菌）効果を持たせる抗菌表面処理方法、及び抗菌（或いは滅菌、殺菌）効果（或いは菌増殖抑制効果）を有する抗菌部材を提供することができる。
【００５９】
特に、図６（Ａ）、図６（Ｂ）に示したように、試料（３）、（４）のように、ディンプル状の微小凹凸の平均凹凸ピッチ（凸部の間隔）（μｍ）を、３．５６（≒４．０）μｍ程度以下、或いは０．７２（≒０．７）〜３．５６（≒４．０）μｍ程度の範囲、或いは０．７２（≒０．７）μｍ程度以下で形成することで、部材の表面に、より高い抗菌或いは滅菌、殺菌効果（或いは菌増殖抑制効果）を生じさせることができる。
【００６０】
また、図１０に示したように、試料（３）、（４）のように、ディンプル状の微小凹凸の実測凹凸ピッチ（凸部の間隔）（μｍ）を、７．３（≒８．０）μｍ程度以下、或いは０．４〜７．３（≒８．０）μｍ程度の範囲、或いは０．４μｍ程度以下で形成することで、部材の表面に、より高い抗菌或いは滅菌、殺菌効果（或いは菌増殖抑制効果）を生じさせることができる。このとき、凹部の深さは、１．０μｍ程度以下、或いは０．０４〜１．０μｍ程度、或いは０．０４μｍ程度以下とすることができる。
【００６１】
また、図１１に示すように、マイクロディンプル処理に用いるメディア（ショット材）の粒径等のサイズによって形成される微小凹部の形成具合（凹部のピッチや、凹部の入口径や深さなど）はある程度定まることから、マイクロディンプル処理に用いるメディア（ショット材）の粒径等のサイズによって、ある程度、抗菌或いは滅菌、殺菌効果（或いは菌増殖抑制効果）の有無を整理することができる。
すなわち、本実施の形態によれば、図１１、図５、図１０等の結果を考慮すると、試料（３、（４）のように、ショット材の粒径が、３μｍ程度以下、或いは１〜３μｍ程度の範囲、或いは１μｍ程度以下であれば、抗菌或いは滅菌、殺菌効果（或いは菌増殖抑制効果）を生じさせることができるものと思われる。
【００６２】
ここで、本実施の形態に係る微小凹凸形成処理（マイクロディンプル処理）は、既知の噴射装置により、上述したようなメディア（ショット材、研磨材粒子）を噴射して処理対象接触部材等の部材の表面に衝突させることで行うことができる。
【００６３】
例えば、噴射装置としては、ブラスト装置を用いることができ、ブラスト装置の一例としては、例えば、株式会社不二製作所製の「ＰＮＥＵＭＡ  ＢＬＡＳＴＥＲ」（型式：ＳＣシリーズ、ＳＧシリーズなど）などを用いることができる。また、例えば、特開２０１９−２５５８４号公報などに記載されているものを用いることができる。
【００６４】
より具体的には、噴射粒体を部材の表面に向けて噴射する噴射装置としては、圧縮気体（空気、アルゴン、窒素等）と共に研磨材（微粒子）の噴射を行う既知のブラスト加工装置（ブラスト処理装置）を使用することができる。
【００６５】
そして、ブラスト加工装置（ブラスト処理装置）としては、圧縮気体の噴射により生じた負圧を利用して研磨材を噴射するサクション式のブラスト加工装置，研磨材タンクから落下した研磨材を圧 縮気体に乗せて噴射する重力式のブラスト加工装置，研磨材が投入されたタンク内に圧縮気体を導入し、別途与えられた圧縮気体供給源からの圧縮気体流に研磨材タンクからの研磨材流を合流させて噴射する直圧式のブラスト加工装置、及び、上記直圧式の圧縮気体流を、ブロワーユニットで発生させた気体流に乗せて噴射するブロワー式ブラスト加工装置等が市販されているが，これらはいずれも前述した噴射粒体の噴射に使用可能である。 
また、水などの液体と共にショットを高圧で噴射するウォータージェットも使用することができる。
【００６６】
ところで、本実施の形態では、マイクロディンプル処理により、ディンプル状の微小凹部を無数にランダムに形成したが、本発明はこれに限定されるもではなく、処理対象接触部材等の部材の表面に化学研磨（化学エッチング）を施すことで、微小凹部をランダムに複数（多数）形成することができる。なお、化学研磨（化学エッチング）としては、例えば、塩酸・硝酸・硫酸・リン酸などの酸性薬剤や塩化鉄（III）などを任意の割合で水溶液に調製し使用することが想定される。
【００６７】
また、処理対象接触部材等の部材の表面に、アルゴンボンバード処理を施すことで、接触面にサブミクロン以下の凹凸をランダムに複数（多数）形成することもできる。
【００６８】
なお、本発明に係る抗菌部材は、例えば、処理対象が接触する処理対象接触部材に適用でき、その場合において、例えば、保管、収容、運搬、滑落、ふるい、撹拌器具、調理用ボール、調理用器具、手術用器具、医療用器具などを含む各種の処理に用いられる部材に適用可能である。
【００６９】
また、本発明に係る抗菌部材は、上述したような処理対象接触部材に限定されるものではなく、車両用の吊手（つり革のグリップ部分）、その他の取っ手或いは持ち手（グリップ）、ドアノブ、ハンドル、便座など人や動物が触れる部材など、抗菌（或いは菌増殖抑制）等の目的のために、ディンプル状の微小凹部を無数にランダムに形成する部材であれば適用可能である。
【００７０】
また、本実施の形態に係るマイクロディンプル処理による抗菌効果（菌増殖抑制効果）は、例えばステンレス材であれば、処理前のベース材の♯４００、♯７００、２Ｂ等、表面の仕上げ仕様には拘らず、どれでも同等の効果が得られると考えられるため、ステンレス材であれば本発明は適用可能である。
【００７１】
なお、本発明に係る抗菌部材は、樹脂製部材とすることも可能であり、その材料は特に限定されるものではない。例えばセラミックスとすることも可能であり、金属製部材の場合は、鉄、アルミニウム、チタン等の金属製（合金製）とすることができる。
【００７２】
本発明は、上述した発明の実施の形態に限定されるものではなく、本発明の要旨を逸脱しない範囲内において、種々変更を加え得ることは可能である。
【産業上の利用可能性】
【００７３】
本発明は、部材の表面にディンプル状の微小凹部を無数に形成することで、部材の表面に抗菌（或いは滅菌、殺菌）効果を持たせることができ、衛生を問題とする産業界において有益であり利用可能である。
【要約】
【課題】  部材の表面にディンプル状の微小凹部を無数に形成することで、部材の表面に抗菌（或いは滅菌、殺菌）効果を持たせることができる抗菌表面処理方法、及び抗菌（或いは滅菌、殺菌）効果を有する抗菌部材を提供する。
【解決手段】  本発明に係る抗菌表面処理方法は、部材の表面にディンプル状の微小凹部を無数に形成することで、部材の表面に抗菌作用を持たせることを特徴とする。また、本発明に係る抗菌部材は、部材の表面にディンプル状の微小凹部を無数に形成することで、部材の表面に抗菌作用を持たせたことを特徴とする。
【選択図】図１【図１】
0006695558.tif 000002
【図２】
0006695558.tif 000003
【図３】
0006695558.tif 000004
【図４】
0006695558.tif 000005
【図５】
0006695558.tif 000006
【図６】
0006695558.tif 000007
【図７】
0006695558.tif 000008
【図８】
0006695558.tif 000009
【図９】
0006695558.tif 000010
【図１０】
0006695558.tif 000011
【図１１】
0006695558.tif 000012